(57)【要約】【課題】歯科用鋳造リングの内面に内張りしてクッションシートとして用いた際、埋没材の固化膨脹および加熱膨脹を吸収することができ、しかも発がん性がなく、歯科用鋳造リングに内張りするのに好適な歯科鋳造用リングライナーを提供する。【解決手段】耐熱性繊維製の不織布からなる歯科鋳造用リングライナーにおいて、上記の耐熱性繊維として、欧州連合の発がん性分類でカテゴリー０の「発がん性なし」に分類されている生体溶解性繊維の中で耐熱性に優れた繊維、例えばカルシア・マグネシア・シリケート質の無機繊維を用いる。【選択図】      図１
0003132289.tif 000002
【実用新案登録請求の範囲】
【請求項１】
耐熱性繊維を用いて製造された不織布からなり、歯科鋳造用リングの内面にクッション材として内張りするための歯科鋳造用リングライナーにおいて、上記の耐熱性繊維が生体溶解性繊維であることを特徴とする歯科鋳造用リングライナー。
【請求項２】
不織布を構成する生体溶解性繊維がカルシア・マグネシア・シリケート質の無機繊維であり、該無機繊維の全量に対して６０〜７０％のシリカ、２５〜３５％のカルシアおよび４〜７％のマグネシアからなる請求項１記載の歯科鋳造用リングライナー。
【請求項３】
カルシア・マグネシア・シリケート質の無機繊維からなる不織布が上記無機繊維のみからなり、上記無機繊維相互の接触部が該無機繊維の融着により接合されている請求項２に記載の歯科鋳造用リングライナー。
【請求項４】
カルシア・マグネシア・シリケート質の無機繊維からなる不織布が該不織布の全量に対して２〜１０％のラテックス系バインダーを含有し、上記無機繊維相互の接触部がラテックス系バインダーで接着されている請求項２に記載の歯科鋳造用リングライナー。
【請求項５】
カルシア・マグネシア・シリケート質の無機繊維からなる不織布がシリコーン系樹脂で撥水処理を施したものであり、該シリコーン系樹脂の含有量が不織布の全量に対して０．１〜２．０％である請求項３または４に記載の歯科鋳造用リングライナー。
【考案の詳細な説明】
【技術分野】
【０００１】
この考案は、歯科鋳造用リングの内面にクッション材として内張りするのに好適な歯科鋳造用リングライナーに関するものである。
【背景技術】
【０００２】
歯科用の鋳型を製造する方法が下記の特許文献１に記載されている。この方法によれば、図１において、ゴム製円錐台１０の中央凸部１０aにスプルー線１１を介してワックスパタン１２を固定し、上記ゴム製円錐台１０の外周円筒部内面に円筒形の鋳造リング１３を嵌合する。この鋳造リング１３の内面にはクッションシート１４が内張りされており、このクッションシート１４の内側に泥状の埋没材を充填して上記ワックスパタン１２を埋没させ、この埋没材が固化した後、上記のゴム製円錐台１０とスプルー線１１を除去して湯口と湯道を形成し、更にワックスパタン１２を焼却してキャビティを形成し、鋳造リング１３を外して鋳型とする。
【特許文献１】実公平７−１１３６号公報
【０００３】
上記のクッションシート１４は、リングライナーまたはキャスティングライナーとも呼ばれているが、泥状の埋没材を充填した後に生じる埋没材の固化膨脹およびワックスパタン１２の焼却時に生じる埋没材の加熱膨脹を吸収するために使用するものであり、耐熱性を必要とするため、従来はアスベストからなる厚さ０．５〜２．０ｍｍの紙もしくは不織布状シートが使用されていたが、このアスベストは発がん性の問題があるため、セラミックファイバー等の無機繊維を使用するようになった。例えば、下記の特許文献２には、無機繊維とガラス繊維と無機粉末とを主成分とし、無機バインダーと有機バインダーで結着してシートに成形した歯科鋳造用ライニング材が開示されている。
【特許文献２】特公平７−３４８０９号公報
【０００４】
しかしながら、欧州連合の発がん性分類によれば、カテゴリー１の石綿が「発がん性あり」に、カテゴリー２のセラミックファイバーが「確率的に発がん性あり」に、カテゴリー３のロックウール・グラスウールが「発がん性の可能性あり」にそれぞれ分類されているので、上記特許文献２に記載のライニング材も、ヒトに対する発がん性を解消するものではなかった。
【考案の開示】
【考案が解決しようとする課題】
【０００５】
この考案は、歯科用鋳造リングの内面に内張りしてクッションシートとして用いた際、埋没材の固化膨脹および加熱膨脹を吸収することができ、しかも発がん性がなく、歯科用鋳造リングに内張りするのに好適な歯科鋳造用リングライナーを提供するものである。
【課題を解決するための手段】
【０００６】
この考案に係る歯科鋳造用リングライナーは、耐熱性繊維を用いて製造された不織布からなり、歯科鋳造用リングの内面にクッション材として内張りするための歯科鋳造用リングライナーにおいて、上記の耐熱性繊維が生体溶解性繊維であることを特徴とする。すなわち、耐熱性繊維として、従来のアスベストやセラミックファイバーに代えて、前記欧州連合の発がん性分類でカテゴリー０の「発がん性なし」に分類される生体溶解性繊維の中で耐熱性に優れた繊維を用いるものである。
【０００７】
上記耐熱性の生体溶解性繊維としては、カルシア・マグネシア・シリケート質の無機繊維が例示される。このカルシア・マグネシア・シリケート質の無機繊維は、カルシア、マグネシアおよびシリカの混合物を溶融し、遠心力で繊維化して製造され、高温用断熱繊維として知られており、特にシリカ６０〜７０％、カルシア２５〜３５％およびマグネシア４〜７％の組成からなる無機繊維（新日化サーマルセラミックス株式会社製、商品名「SUPERWOOL」）が好ましい。
【０００８】
上記のカルシア・マグネシア・シリケート質の無機繊維からなる不織布は、上記無機繊維のみからなり、上記無機繊維相互の接触部が該無機繊維の融着により接合されている、いわゆる乾式不織布、または抄造法（または紙すき法）で製造された湿式不織布のいずれでもよく、湿式不織布としては、カルシア・マグネシア・シリケート質の無機繊維相互の接触部がラテックス系バインダーで接着されたものが好ましい。このラテックス系バインダーの配合量は、不織布の全量に対して２〜１０％が好ましく、２％未満では接着力が不足して不織布が分解し易くなり、反対に１０％を超えると、クッション性が不足する。
【０００９】
上記のカルシア・マグネシア・シリケート質の無機繊維からなる不織布は、吸水性を備えているため、埋没材の充填時に埋没材の水を吸収し、この水が固化後の埋没材に戻って埋没材が膨脹する。この埋没材の吸水膨脹は、鋳造金属の種類、鋳造品の形状または埋没材の種類によっては、鋳造の障害になることがあるので、これを防ぐため、上記の不織布に対してシリコーン系樹脂で撥水処理を施すことができる。この撥水処理は、不織布に対して噴霧によって行なうことができるが、湿式不織布の場合は、ラテックス系バインダーにシリコーン系樹脂からなる撥水剤を添加して行なうこともできる。上記シリコーン系樹脂の噴霧量または添加量は、不織布の全量に対して０．１〜２．０％が好ましく、０．１％未満では効果がなく、反対に２．０％を超えると、リングライナーとしてのクッション性が不足する。
【考案の効果】
【００１０】
この考案に係る歯科鋳造用リングライナーは、耐熱性の生体溶解性繊維からなる不織布であり、耐熱性を備え、かつクッション性を備えているので、歯科用鋳造リングの内面に内張りしてクッションシートとして用いた際、埋没材の固化膨脹および加熱膨脹を吸収することができ、しかも生体溶解性であるから発がん性がなく、歯科用鋳造リングに内張りするのに好適である。特に請求項２に係る考案は、生体溶解性繊維がカルシア・マグネシア・シリケート質の無機繊維であるから、入手が容易であり、かつ安全に利用することができる。また、請求項３に係る考案は、カルシア・マグネシア・シリケート質の無機繊維のみからなり、有機系バインダーを含まないため、加熱時に有害ガスを発生することがない。また、請求項４に係る考案は、不織布を構成する繊維相互の接触部をラテックス系バインダーで接着したものであるから、鋳型の焼却時に燃えて消失する反面、埋没材充填時のクッション性が良好である。また、請求項５に係る考案は、シリコーン系樹脂で撥水処理を行なったものであるから、埋没材の吸水膨脹を軽減することができる。
【考案を実施するための最良の形態】
【００１１】
図２において、１４は歯科鋳造用リングライナーであり、シリカ６０〜７０％、カルシア２５〜３５％およびマグネシア４〜７％からなるカルシア・マグネシア・シリケート質の無機繊維（新日化サーマルセラミックス株式会社製、商品名「SUPERWOOL」）を用いて製造した厚さ０．５〜３．０ｍｍの乾式不織布であり、上記無機繊維相互の接触部が無機繊維自体の融着により接合されている。なお、必要に応じ、上記の不織布１４にシリコーン系樹脂の噴霧による撥水加工を施すことができる。その噴霧量は、不織布全量に対して０．５〜２．０％に設定される。
【００１２】
上記の歯科鋳造用リングライナー１４は、上記カルシア・マグネシア・シリケート質の無機繊維とラテックス系バインダーとかなる湿式不織布とすることができる。この場合、歯科鋳造用リングライナー１４は、その全量に対し９０〜９８％の無機繊維と２〜１０％のラテックス系バインダーとで構成され、無機繊維はラテックス系バインダーで被覆され、無機繊維相互の接触部がラテックス系バインダーの接着により接合される。なお、前記の撥水加工は、前記の噴霧でも可能であるが、ラテックス系バインダーを用いて抄造する際、不織布全量に対して０．５〜２．０％のシリコーン系樹脂を添加配合して行なうこともできる。
【００１３】
上記の乾式不織布および湿式不織布からなる歯科鋳造用リングライナー１４を、それぞれ常法にしたがって、図１に示すように円筒形の鋳造リング１３の内面に内張りし、ゴム製円錐台１０上に、その外周円筒部内面に嵌合することによって立設した。上記ゴム製円錐台１０の中央凸部１０aには、あらかじめワックススプルー線１１を介してワックスパタン１２を固定した。そして、上記リングライナー１４の内側に石こう系埋没材を充填し、この埋没材の固化後に上記のゴム製円錐台１０を除去し、更にワックススプルー線１１、ワックスパタン１２を温度７００℃で焼却して鋳型とし、この鋳型を用いて金銀パラジューム合金を温度１１５０℃で溶解し鋳造したところ、乾式不織布および湿式不織布のいずれにおいても、何ら支障がなかった。
【００１４】
前記の歯科鋳造用リングライナー１４で内張りされた鋳造リング１３を平坦な水平台上に立設し、この歯科鋳造用リングライナー１４の内側に石こう系埋没材を充填し、その充填高さを上記ライナー１４の上端と一致させ、かつ水平にならした後、埋没材を室温で乾燥固化し、その膨脹による盛り上がりから埋没材の膨脹率を算出したところ、上記ライナー１４に従来のセラミックファイバーと無機バインダーからなる不織布を用いた比較例は、膨脹率が０．７５％、SUPERWOOLからなる乾式不織布を用いた実施例１は、膨脹率が１．２％、この実施例１の乾式不織布にシリコーン系樹脂の噴霧で撥水加工を施した実施例２は、膨脹率が０．８５％であった。
【図面の簡単な説明】
【００１５】
【図１】ゴム製円錐台に立設した歯科鋳造用リングの断面図である。
【図２】歯科鋳造用リングライナーの斜視図である。
【符号の説明】
【００１６】
１０：ゴム製円錐台
１０a：中央凸部
１１：ワックススプルー線
１２：ワックスパタン
１３：鋳造リング
１４：歯科鋳造用リングライナー（クッションシート）
【図１】
0003132289.tif 000003
【図２】
0003132289.tif 000004
【手続補正書】
【提出日】平成19年3月26日(2007.3.26)
【手続補正１】
【補正対象書類名】実用新案登録請求の範囲
【補正対象項目名】請求項１
【補正方法】変更
【補正の内容】
【請求項１】
耐熱性繊維を用いて製造された不織布からなり、円筒形の歯科鋳造用リングの内面にクッションシートとして内張りするための歯科鋳造用リングライナーにおいて、上記の耐熱性繊維として生体溶解性繊維を用いて製造されたシート状の不織布からなり、上記生体溶解性繊維相互の接触部がラテックス系バインダーもしくは上記生体溶解性繊維の融着により接合されていることを特徴とする歯科鋳造用リングライナー。
【手続補正２】
【補正対象書類名】明細書
【補正対象項目名】０００６
【補正方法】変更
【補正の内容】
【０００６】
この考案に係る歯科鋳造用リングライナーは、耐熱性繊維を用いて製造された不織布からなり、円筒形の歯科鋳造用リングの内面にクッションシートとして内張りするための歯科鋳造用リングライナーにおいて、上記の耐熱性繊維として生体溶解性繊維を用いて製造されたシート状の不織布からなり、上記生体溶解性繊維相互の接触部がラテックス系バインダーもしくは上記生体溶解性繊維の融着により接合されていることを特徴とする。すなわち、耐熱性繊維として、従来のアスベストやセラミックファイバーに代えて、前記欧州連合の発がん性分類でカテゴリー０の「発がん性なし」に分類される生体溶解性繊維の中で耐熱性に優れた繊維を用いるものである。